(57)【要約】      （修正有）【課題】  導電性、環境温度安定性、耐熱性、耐寒性、柔軟性に優れる導電性芳香族アミドブロック共重合体樹脂組成物及びそれよりなる成形体を提供する。【解決手段】下記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体１００重量部に対し、導電剤０．００１〜２０重量部よりなることを特徴とする導電性芳香族アミドブロック共重合体樹脂組成物及びそれよりなる成形体。2006206821.tif 000007            （１）【選択図】なし【特許請求の範囲】
【請求項１】
下記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体１００重量部に対し、導電剤０．００１〜２０重量部よりなることを特徴とする導電性芳香族アミドブロック共重合体樹脂組成物。
【化１】
2006206821.tif 000006
（１）
（ここで、Ｒ１およびＲ２は、それぞれ独立して炭素数１〜２０の二価のオキシアルキレン基、アルキレンカルバモイル基、またはアリーレンカルバモイル基を示す。）
【請求項２】
芳香族アミドブロック共重合体が、上記一般式（１）で示される芳香族アミド単位と、ポリエステルからなることを特徴とする請求項１に記載の導電性芳香族アミドブロック共重合体樹脂組成物。
【請求項３】
芳香族アミドブロック共重合体が、上記一般式（１）で示される芳香族アミド単位と、ポリ（ε−カプロラクトン）からなることを特徴とする請求項１または２に記載の導電性芳香族アミドブロック共重合体樹脂組成物。
【請求項４】
導電剤が、アルカリ金属塩類及び／又はアルカリ土類金属塩類であることを特徴とする請求項１〜３のいずれかに記載の導電性芳香族アミドブロック共重合体樹脂組成物。
【請求項５】
導電剤が、Ｌｉ＋、Ｎａ＋、Ｋ＋、Ｍｇ２＋およびＣａ２＋よりなる群から選ばれる少なくとも１種のカチオン、ならびにＣｌ−，Ｂｒ−，Ｆ−，Ｉ−，ＮＯ３−，ＳＣＮ−，ＣｌＯ４−，ＣＦ３ＳＯ３−，ＢＦ４−，（ＣＦ３ＳＯ２）２Ｎ−および（ＣＦ３ＳＯ２）３Ｃ−よりなる群から選ばれる少なくとも１種のアニオンとによって構成されていることを特徴とする請求項１〜４のいずれかに記載の導電性芳香族アミドブロック共重合体樹脂組成物。
【請求項６】
導電剤が、過塩素酸リチウム及び／又はビス（トリフルオロメタンスルホニル）イミドリチウムであることを特徴とする請求項１〜５のいずれかに記載の導電性芳香族アミドブロック共重合体樹脂組成物。
【請求項７】
導電剤をポリエステル化合物に溶解して用いることを特徴とする請求項１〜６のいずれかに記載の導電性芳香族アミドブロック共重合体樹脂組成物。
【請求項８】
ポリエステル化合物がアジピン酸系エステル化合物であることを特徴とする請求項７に記載の導電性芳香族アミドブロック共重合体樹脂組成物。
【請求項９】
請求項１〜８のいずれかに記載の導電性芳香族アミドブロック共重合体樹脂組成物よりなる成形体。
【発明の詳細な説明】
【技術分野】
【０００１】
本発明は導電性、環境温度安定性、耐熱性、柔軟性に優れる新規な導電性芳香族アミドブロック共重合体樹脂組成物及びそれよりなる成形体に関するものである。
【背景技術】
【０００２】
近年、帯電した静電気により半導体が破壊したり、電子機器が誤作動したりする等の問題が生じており、電荷を帯電させない技術、帯電した電荷を安全に除電する技術が重要になっている。一方、複写機、プリンター等では帯電した電荷を利用して印刷する技術が利用されており、安定に電荷を帯電させることが重要な技術になっている。
【０００３】
即ち、帯電する電荷を制御することが重要であり、そのため一般に絶縁性である熱可塑性エラストマーの導電性を制御することが求められている。
【０００４】
通常、導電性を付与するために、例えばカーボンブラック等の導電性フィラーの充填；カチオン性、アニオン性、非イオン性等の帯電防止剤の添加が一般的に行われている。
【０００５】
しかし、これまでのポリエステルエラストマー、ポリウレタンエラストマー等の熱可塑性エラストマーにおいては、カーボンブラック等の導電性フィラーを均一に分散させることが困難であることに加え、不均一分散に起因して帯電する電荷も不均一である等の問題がある。また、帯電防止剤についても、均一に分散するため均一な帯電状態が得られるものの、湿度が高くなると電気抵抗値が低下する、長期間経過すると制電性が著しく低下する、水洗等により性能が低下する等の問題を有している。
【０００６】
これらの問題を解決するため、ポリエステルエラストマー、ポリウレタンエラストマー等の熱可塑性エラストマーにビス（トリフルオロメタンスルホニル）イミドリチウム及び／又はトリス（トリフルオロメタンスルホニル）メチドリチウムを成分とする組成物が提案されている（例えば、特許文献１〜４参照。）。
【０００７】
【特許文献１】特開２００２−１４６１７８号公報
【特許文献２】特開２００３−２７７６２２号公報
【特許文献３】特開２００４−４３６１４号公報
【特許文献４】特開２００３−７３５５４号公報
【発明の開示】
【発明が解決しようとする課題】
【０００８】
しかしながら、特許文献１〜４に提案の組成物は、導電性の制御が持続する、湿度に依存しない等の特徴を有しているものの、ポリエステルエラストマー、ポリウレタンエラストマー等の熱可塑性エラストマーは環境温度によって分子の運動性が大きく変化するため、使用する環境温度により体積抵抗値が大きく変動する、すなわち環境温度安定性に劣るという問題を有している。
【課題を解決するための手段】
【０００９】
本発明者らは、上記課題を達成するため鋭意検討した結果、ハードセグメントに特定の芳香族アミド単位を用いた芳香族アミドブロック共重合体及び導電剤からなる新規な導電性芳香族アミドブロック共重合体樹脂組成物が導電性、環境温度安定性、耐熱性、耐寒性、柔軟性に優れることを見出し、本発明を完成するに至った。
【００１０】
すなわち、本発明は、下記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体１００重量部に対し、導電剤０．００１〜２０重量部よりなることを特徴とする導電性芳香族アミドブロック共重合体樹脂組成物及びそれよりなる成形体に関するものである。
【００１１】
【化１】
2006206821.tif 000002
（１）
（ここで、Ｒ１およびＲ２は、それぞれ独立して炭素数１〜２０の二価のオキシアルキレン基、アルキレンカルバモイル基、またはアリーレンカルバモイル基を示す。）
以下に本発明を詳細に説明する。
【００１２】
本発明の導電性芳香族アミドブロック共重合体樹脂組成物は、上記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体と導電剤よりなる樹脂組成物である。
【００１３】
ここで、本発明の導電性芳香族アミドブロック共重合体樹脂組成物に用いる芳香族アミドブロック共重合体を構成する一般式（１）で示される芳香族アミド単位中のＲ１およびＲ２は、それぞれ独立して炭素数１〜２０の二価のオキシアルキレン基、アルキレンカルバモイル基、またはアリーレンカルバモイル基であり、Ｒ１、Ｒ２はそれぞれ同一でも異なっていてもよく、また直鎖状又は分岐状であってもよい。
【００１４】
該オキシアルキレン基としては、例えばオキシエチレン基、オキシトリメチレン基、オキシテトラメチレン基、オキシペンタメチレン基、オキシヘキサメチレン基等の無置換オキシアルキレン基またはこれらにメチル基、エチル基等のアルキル置換基もしくはフェニル基等のアリール置換基が１個以上結合したものが挙げられる。さらには、上記の無置換オキシアルキレン基単位やアルキルまたはアリール置換オキシアルキレン基単位が任意に２個以上結合したものであっても良く、これらの１種または２種以上が使用される。中でも、オキシエチレン基、オキシプロピレン基が好ましい。なお、これらオキシアルキレン基中の酸素は、一般式（１）において直接ベンゼン環に結合することが好ましい。
【００１５】
該アルキレンカルバモイル基としては、例えばメチレンカルバモイル基、エチレンカルバモイル基、トリメチレンカルバモイル基、テトラメチレンカルバモイル基、ペンタメチレンカルバモイル基、２，２−ジメチルトリメチレンカルバモイル基、ネオペンチルカルバモイル基、ヘキサメチレンカルバモイル基、３−メチルペンタメチレンカルバモイル基、２−メチルヘプタメチレンカルバモイル基、ヘプタメチレンカルバモイル基、オクタメチレンカルバモイル基、ノナメチレンカルバモイル基、デカメチレンカルバモイル基、１，４−シクロヘキシレンカルバモイル基等を挙げることができ、これらの１種または２種以上が使用される。中でもエチレンカルバモイル基が好ましい。
【００１６】
該アリーレンカルバモイル基としては、例えば２−ベンジルカルバモイル基、３−ベンジルカルバモイル基、４−ベンジルカルバモイル基、１，２−フェニレンカルバモイル基、１，３−フェニレンカルバモイル基、１，４−フェニレンカルバモイル基等を挙げることができ、これらの１種または２種以上が使用される。
【００１７】
本発明の導電性芳香族アミドブロック共重合体樹脂組成物に用いる芳香族アミドブロック共重合体を構成するポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位とは、公知のものであれば特に制限はない。
【００１８】
該ポリエステルは、例えばジカルボン酸あるいはジカルボン酸無水物と短鎖ポリオールを縮合重合することによって得ることができる。該ジカルボン酸あるいはジカルボン酸無水物としては、例えばコハク酸、グルタル酸、アジピン酸、アゼライン酸、セバシン酸、ドデカン酸、フタル酸、イソフタル酸、テトラヒドロ無水フタル酸、ヘキサヒドロ無水フタル酸、無水マレイン酸、フマル酸、イタコン酸等が挙げられ、これらの１種または２種以上が使用される。一方、該短鎖ポリオールとしては、例えば脂肪族、脂環式、芳香族、置換脂肪族または複素環式のジヒドロキシ化合物；トリヒドロキシ化合物；テトラヒドロキシ化合物等を挙げることでき、具体的な短鎖ポリオールとしては、例えば１，２−エタンジオール、１，３−プロパンジオール、１，４−ブタンジオール、ブテンジオール、３−メチル−１，５−ペンタンジオール、１，６−ヘキサンジオール、１，１０−デカメチレンジオール、２，５−ジメチル−２，５−ヘキサンジオール、ネオペンチルグリコール、ジエチレングリコール、１，４−シクロヘキサンジメタノール、２−メチル−１，８−オクタンジオール、１，９−ノナンジオール、ビス（β−ヒドロキシエトキシ）ベンゼン、ｐ−キシレンジオール、ジヒドロキシエチルテトラヒドロフタレート、トリメチロールプロパン、グリセリン、２−メチルプロパン−１，２，３−トリオール、１，２，６−ヘキサントリオール等が挙げられ、これらの１種または２種以上が使用される。
【００１９】
該ポリエステルを得る別の方法として、例えばβ−プロピオラクトン、ピバロラクトン、δ−バレロラクトン、β−メチル−δ−バレロラクトン、ε−カプロラクトン、メチル−ε−カプロラクトン、ジメチル−ε−カプロラクトン、トリメチル−ε−カプロラクトン等のラクトン化合物の１種または２種以上をヒドロキシ化合物と共に反応せしめる方法によることも可能である。
【００２０】
該脂肪族ポリ（オキシアルキレン）としては、例えばポリ（オキシエチレン）、ポリ（オキシプロピレン）、ポリ（オキシテトラメチレン）、ポリ（オキシヘキサメチレン）、エチレンオキシドとプロピレンオキシドの共重合体、エチレンオキシドとテトラヒドロフランの共重合体、ポリ（プロピレンオキシド）のエチレンオキシド付加重合体などが挙げられ、これらの１種または２種以上が使用される。
【００２１】
該ポリカーボネートとしては、例えばヒドロキシ化合物の１種または２種以上と、ジアリルカーボネート、ジアルキルカーボネート、エチレンカーボネート等のカーボネート化合物とのエステル交換法によって得られたものが挙げられ、具体的なポリカーボネートとしては、例えばポリ（１，６−ヘキサメチレンカーボネート）、ポリ（２，２’−ビス（４−ヒドロキシヘキシル）プロピレンカーボネート）等が挙げられる。また、ポリカーボネートを得る他の方法としては、いわゆるホスゲン法によっても得ることもできる。
【００２２】
また該ポリジエンとしては、例えばポリブタジエン、ポリイソプレン等が挙げられる。
【００２３】
該ポリオレフィンとしては、例えばポリジエンを水素添加したポリオレフィン；エチレン、プロピレン、イソブチレン等のオレフィン類の単独重合体；ランダム共重合体；交互共重合体；ブロック共重合体等が挙げられる。
【００２４】
該ポリオルガノシロキサンとしては、例えばポリ（ジメチルシロキサン）、ポリ（ジフェニルシロキサン）、ポリ（メチルフェニルシロキサン）等が挙げられる。
【００２５】
これらの中でも、耐熱性に優れた導電性芳香族アミドブロック共重合体樹脂組成物が得られることから、芳香族アミドブロック共重合体が、一般式（１）で示される芳香族アミド単位とポリエステルからなることが好ましく、特に一般式（１）で示される芳香族アミド単位とポリ（ε−カプロラクトン）からなることが好ましい。
【００２６】
本発明の導電性芳香族アミドブロック共重合体樹脂組成物に用いる芳香族アミドブロック共重合体は、一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位が直接結合していても、他の化合物残基を含有していても良い。他の化合物残基としては、例えば二官能性ハライド化合物、二官能性イソシアネート化合物、二官能性カーボネート化合物、二官能性エステル化合物、二官能性アシルラクタム化合物、二官能性エポキシ化合物、二官能性テトラカルボン酸無水物等から誘導される化合物残基が挙げられ、これらの１種または２種以上を含有していても良い。
【００２７】
二官能性ハライド化合物から誘導される化合物残基としては、例えばシュウ酸ジクロライド、マロン酸ジクロライド、コハク酸ジクロライド、グルタル酸ジクロライド、アジピン酸ジクロライド、ピメリン酸ジクロライド、スベリン酸ジクロライド、アゼライン酸ジクロライド、セバシン酸ジクロライド、ドデカン酸ジクロライド、テレフタル酸ジクロライド、イソフタル酸ジクロライド、フタル酸ジクロライド等の二官能性酸クロライドから誘導される化合物残基；シュウ酸ジブロマイド、マロン酸ジブロマイド、コハク酸ジブロマイド、グルタル酸ジブロマイド、アジピン酸ジブロマイド、ピメリン酸ジブロマイド、スベリン酸ジブロマイド、アゼライン酸ジブロマイド、セバシン酸ジブロマイド、ドデカン酸ジブロマイド、テレフタル酸ジブロマイド、イソフタル酸ジブロマイド、フタル酸ジブロマイド等の二官能性酸ブロマイドから誘導される化合物残基等が挙げられ、その中でも反応性に優れ、効率よく導電性芳香族アミドブロック共重合体樹脂組成物に用いる芳香族アミドブロック共重合体が得られることから、アジピン酸ジクロライドから誘導される化合物残基が好ましい。
【００２８】
二官能性イソシアネート化合物から誘導される化合物残基としては、例えばジフェニルメタン−４，４’−ジイソシアネート、トルエンジイソシアネート、フェニレンジイソシアネート、キシレンジイソシアネート、キシリレンジイソシアネート、テトラメチルキシレンジイソシアネート、ヘキサメチレンジイソシアネート、イソホロンジイソシアネート、ナフタレンジイソシアネート、２，２，４−トリメチルヘキサメチレンジイソシアネート、２，４，４−トリメチルヘキサメチレンジイソシネート、ダイマー酸ジイソシアネート、ジシクロヘキシルメタンジイソシアネート、メチルシクロヘキサンジイソシアネート、ノルボルネンジイソシアネート等から誘導される化合物残基が挙げられ、これらは単独で用いてもよいし、２種以上併用してもよい。その中でも反応性に優れ、効率よく導電性芳香族アミドブロック共重合体樹脂組成物に用いる芳香族アミドブロック共重合体が得られることから、ジフェニルメタン−４，４’−ジイソシアネート、トルエンジイソシアネート、ヘキサメチレンジイソシアネート、ジシクロヘキシルメタンジイソシアネート、イソホロンジイソシアネート等から誘導される化合物残基が好ましく、特にヘキサメチレンジイソシアネートから誘導される化合物残基が好ましく用いられる。
【００２９】
二官能性カーボネート化合物から誘導される化合物残基としては、例えばジメチルカーボネート、ジエチルカーボネート、ジプロピルカーボネート、ジブチルカーボネート、ジフェニルカーボネート等から誘導される化合物残基が挙げられ、その中でも反応性に優れ、効率よく導電性芳香族アミドブロック共重合体樹脂組成物に用いる芳香族アミドブロック共重合体が得られることから、ジメチルカーボネート、ジフェニルカーボネート等から誘導される化合物残基が好ましい。
【００３０】
二官能性エステル化合物から誘導される化合物残基としては、例えばテレフタル酸ジフェニル、イソフタル酸ジフェニル、フタル酸ジフェニル、２，６−ナフタレンジカルボン酸ジフェニル、２，７−ナフタレンジカルボン酸ジフェニル、４，４−ビフェニルジカルボン酸ジフェニル、テレフタル酸ジメチル、イソフタル酸ジメチル、フタル酸ジメチル、２，６−ナフタレンジカルボン酸ジメチル、２，７−ナフタレンジカルボン酸ジメチル、４，４−ビフェニルジカルボン酸ジメチル、テレフタル酸ジエチル、イソフタル酸ジエチル、フタル酸ジエチル、２，６−ナフタレンジカルボン酸ジエチル、２，７−ナフタレンジカルボン酸ジエチル、４，４−ビフェニルジカルボン酸ジエチル等から誘導される化合物残基が挙げられ、その中でも反応性に優れ、効率よく導電性芳香族アミドブロック共重合体樹脂組成物に用いる芳香族アミドブロック共重合体が得られることから、テレフタル酸ジフェニル、テレフタル酸ジメチル、イソフタル酸ジフェニル、イソフタル酸ジメチル等から誘導される化合物残基が好ましい。
【００３１】
二官能性アシルラクタム化合物から誘導される化合物残基としては、例えばテレフタロイルビス（ε−カプロラクタム）、イソフタロイルビス（ε−カプロラクタム）、アジポイルビス（ε−カプロラクタム）、スクシニルビス（ε−カプロラクタム）等から誘導される化合物残基が挙げられ、その中でも反応性に優れ、効率よく導電性芳香族アミドブロック共重合体樹脂組成物に用いる芳香族アミドブロック共重合体が得られることから、テレフタロイルビス（ε−カプロラクタム）から誘導される化合物残基が好ましい。
【００３２】
二官能性エポキシ化合物から誘導される化合物残基としては、例えばテレフタル酸ジグリシジルエステル、イソフタル酸ジグリシジルエステル、フタル酸ジグリシジルエステル等の芳香族ジカルボン酸ジグリシジルエステルから誘導される化合物残基；ｐ−フェニレンジグリシジルエーテル等の芳香族ジグリシジルエーテルから誘導される化合物残基；ジエチレングリコールジグリシジルエステル等の脂肪族ジカルボン酸ジグリシジルエステルから誘導される化合物残基；ジエチレングリコールジグリシジルエーテル等の脂肪族ジカルボン酸ジグリシジルエーテルから誘導される化合物残基等が挙げられる。
【００３３】
二官能性芳香族テトラカルボン酸無水物から誘導される化合物残基としては、例えばピロメリット酸二無水物、１，４，５，８−ナフタレンテトラカルボン酸二無水物、３，３’，４，４’−ベンゾフェノンテトラカルボン酸二無水物、３，３’，４，４’−ビフェニルテトラカルボン酸二無水物等から誘導される化合物残基が挙げられる。
【００３４】
また、本発明の導電性芳香族アミドブロック共重合体樹脂組成物に用いる芳香族アミドブロック共重合体における芳香族アミド単位の含有量は特に制限はなく、導電性、環境温度安定性、柔軟性、耐熱性、耐寒性に優れた導電性芳香族アミドブロック共重合体樹脂組成物が得られることから、芳香族アミド単位の含有量は５〜９５重量％であることが好ましく、特に５〜５０重量％であることが好ましく、さらに１５〜４５重量％であることが好ましい。
【００３５】
本発明の導電性芳香族アミドブロック共重合体樹脂組成物に用いる芳香族アミドブロック共重合体は、ゲル・パーミエーション・クロマトグラフィー（以下、ＧＰＣと記す。）で測定した標準ポリスチレン換算の数平均分子量が１００００〜１００００００であることが好ましく、特に３００００〜５０００００であることが好ましい。また、該芳香族アミドブロック共重合体は、硬さがタイプＡデュロメータ硬さ（ＪＩＳ  Ｋ６２５３：１９９７年）が５０〜９９であることが好ましく、特に６５〜９８であることが好ましい。
【００３６】
本発明の導電性芳香族アミドブロック共重合体樹脂組成物に用いる芳香族アミドブロック共重合体の製造方法としては、一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体を製造することが可能な限りにおいていかなる方法を用いてもよく、例えば一般式（１）で示される芳香族アミド単位を含み両末端にカルボン酸基あるいは水酸基を有するモノマーと、両末端に水酸基あるいはカルボン酸基を含有するポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位を含有する化合物を直接反応させる方法；一般式（１）で示される芳香族アミド単位を含み両末端に水酸基を有するモノマーと、両末端に水酸基を含有するポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位とを反応させる際に、二官能性ハライド化合物、二官能性イソシアネート化合物、二官能性カーボネート化合物、二官能性エステル化合物、二官能性アシルラクタム化合物、二官能性エポキシ化合物、二官能性テトラカルボン酸無水物等よりなる群から選ばれる１種以上の鎖延長剤単位の存在下に反応させる方法；一般式（１）で示される芳香族アミド単位を含み両末端に水酸基を有するモノマーと、ε−カプロラクトン等の環状エステル化合物を反応しプレポリマーを得た後、上述した鎖延長剤を１種以上添加し反応させる方法等が挙げられる。その際の重合方法としては、例えば溶液重合法、溶融重合法、界面重合法、固相重合法等が挙げられ、これらを組み合わせて製造してもよい。その中でも容易に分子量を増大させた芳香族アミドブロック共重合体が得られることから、溶液重合法を行った後に溶融縮合を行うことが好ましい。
【００３７】
本発明の導電性芳香族アミドブロック共重合体樹脂組成物に用いる導電剤としては、導電効果を発揮するものであれば特に制限は無く公知のものを使用でき、例えば導電性充填材、帯電防止剤、アルカリ金属塩類、アルカリ土類金属塩類等が挙げられ、これらの１種もしくは２種以上が用いられる。その中でも効率よく導電性芳香族アミドブロック共重合体樹脂組成物に導電性を付与でき、体積抵抗率の温度依存性が小さく、均一に分散することから、アルカリ金属塩類及び／又はアルカリ土類金属塩類が好ましい。
【００３８】
導電性充填材としては、例えばチャンネルブラック、サーマルブラック、ケッチェンブラック、ファーネスブラック等のカーボンブラック；炭素繊維；黒鉛；金属コートフィラー；金、銅、銀、アルミニウム、ニッケル及び黄銅等の合金類の金属繊維；金、銅、銀、アルミニウム、ニッケル及び黄銅等の合金類の金属粒子；酸化亜鉛、酸化インジウム、酸化すず、酸化鉄及び酸化すずと酸化インジウムの複合体等の金属酸化物；カーボンナノチューブ；カーボンナノホーン等が挙げられ、その中でもカーボンブラックが好ましく、特にファーネストブラックが好ましく用いられる。これらは１種もしくは２種以上が用いられる。
【００３９】
帯電防止剤としては、例えばポリオキシエチレンアルキルエーテル、ポリオキシエチレンアルキルアリルエーテル、オキシエチレン−オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン、ポリオキシエチレンジアミン等の非イオン性帯電防止剤；アルキルアミン塩、第４級アンモニウム塩型スチレン重合体、第４級アンモニウム塩型アミノアルキルアクリレート重合体、第４級アンモニウム塩型アミノアルキルメタクリレート重合体、第４級アンモニウム塩型ジアリルアミン重合体、ポリビニルベンジルトリメチルアンモニウムクロライド、ポリジメチルアミノエチルアクリレート、ポリジアリルジメチルアンモニウムクロライド等のカチオン性帯電防止剤；ポリスチレンスルホン酸ソーダ、ポリスチレンスルホン酸アンモニウム、リン酸エステル塩、スルホン酸塩、アルキル硫酸エステル塩、アルキルベンゼンスルホン酸塩、アルキルナフタレンスルホン酸塩、アルキルスルホコハク酸塩、ポリオキシエチレンアルキル塩、アルキルアリル硫酸エステル塩、ポリオキシエチレンアルキルリン酸エステル、アルキルリン酸塩、脂肪酸塩、アルキルジフェニルエーテルジスルホン酸塩等のアニオン性帯電防止剤等の帯電防止剤が挙げられ、その中でも容易に低い体積抵抗率を有する導電性芳香族アミドブロック共重合体樹脂組成物が得られることからカチオン性帯電防止剤が好ましい。これらは１種もしくは２種以上が用いられる。
【００４０】
アルカリ金属塩類は、アルカリ金属のカチオンとイオン解離可能なアニオンとにより構成されている化合物であり、該アルカリ金属のカチオンとしては、例えばリチウムカチオン（Ｌｉ＋）、ナトリウムカチオン（Ｎａ＋）、カリウムカチオン（Ｋ＋）等が挙げられ、その中でもイオン半径の小さいＬｉ＋、Ｎａ＋が好ましく、特にＬｉ＋が好ましい。
【００４１】
アルカリ土類金属塩類は、アルカリ土類金属のカチオンとイオン解離可能なアニオンとにより構成されている化合物であり、該アルカリ土類金属のカチオンとしては、例えばマグネシウムカチオン（Ｍｇ＋）、カルシウムカチオン（Ｃａ＋）等が挙げられる。
【００４２】
また、アルカリ金属塩類、アルカリ土類金属塩類に用いるイオン解離可能なアニオンとしては、例えばＣｌ−、Ｂｒ−、Ｆ−、Ｉ−、ＮＯ３−、ＳＣＮ−、ＣｌＯ４−、ＣＦ３ＳＯ３−、ＢＦ４−、（ＣＦ３ＳＯ２）２Ｎ−、（ＣＦ３ＳＯ２）３Ｃ−等が挙げられ、その中でもＣｌＯ４−、ＣＦ３ＳＯ３−、（ＣＦ３ＳＯ２）２Ｎ−、（ＣＦ３ＳＯ２）３Ｃ−が好ましく、特にＣＦ３ＳＯ３−、（ＣＦ３ＳＯ２）２Ｎ−、（ＣＦ３ＳＯ２）３Ｃ−が好ましい。
【００４３】
具体的なアルカリ金属塩類としては、例えば過塩素酸リチウムＬｉＣｌＯ４、過塩素酸ナトリウムＮａＣｌＯ４、過塩素酸カリウムＫＣｌＯ４、トリフルオロメタンスルホン酸リチウムＬｉ（ＣＦ３ＳＯ３）、ビス（トリフルオロメタンスルホニル）イミドリチウムＬｉ・Ｎ（ＣＦ３ＳＯ２）２、ビス（トリフルオロメタンスルホニル）イミドカリウムＫ・Ｎ（ＣＦ３ＳＯ２）２、ビス（トリフルオロメタンスルホニル）イミドナトリウムＮａ・Ｎ（ＣＦ３ＳＯ２）２、トリス（トリフルオロメタンスルホニル）メチドリチウムＬｉ・Ｃ（ＣＦ３ＳＯ２）３、トリス（トリフルオロメタンスルホニル）メチドナトリウムＮａ・Ｃ（ＣＦ３ＳＯ２）３等が挙げられ、その中でも、過塩素酸リチウム、トリフルオロメタンスルホン酸リチウム、ビス（トリフルオロメタンスルホニル）イミドリチウム、トリス（トリフルオロメタンスルホニル）メチドリチウム好ましく、特に過塩素酸リチウム、ビス（トリフルオロメタンスルホニル）イミドリチウムが好ましい。これらアルカリ金属塩類は１種または２種以上が目的に応じて適宜選択される。
【００４４】
具体的なアルカリ土類金属塩類としては、例えば過塩素酸マグネシウムＭｇ（ＣｌＯ４）２、過塩素酸カルシウムＣａ（ＣｌＯ４）２、トリフルオロメタンスルホン酸マグネシウムＭｇ（ＣＦ３ＳＯ３）２、トリフルオロメタンスルホン酸カルシウムＣａ（ＣＦ３ＳＯ３）２、ビス（トリフルオロメタンスルホニル）イミドマグネシウムＭｇ・（Ｎ（ＣＦ３ＳＯ２）２）２、ビス（トリフルオロメタンスルホニル）イミドカルシウムＣａ・（Ｎ（ＣＦ３ＳＯ２）２）２、トリス（トリフルオロメタンスルホニル）メチドマグネシウムＭｇ・（Ｃ（ＣＦ３ＳＯ２）３）２、トリス（トリフルオロメタンスルホニル）メチドカルシウムＣａ・（Ｃ（ＣＦ３ＳＯ２）３）２等が挙げられる。これらアルカリ土類金属塩類は１種または２種以上が目的に応じて適宜選択される。
【００４５】
そして、これら導電剤のなかでも、Ｌｉ＋、Ｎａ＋、Ｋ＋、Ｍｇ２＋およびＣａ２＋よりなる群から選ばる少なくとも１種のカチオン、ならびにＣｌ−，Ｂｒ−，Ｆ−，Ｉ−，ＮＯ３−，ＳＣＮ−，ＣｌＯ４−，ＣＦ３ＳＯ３−，ＢＦ４−，（ＣＦ３ＳＯ２）２Ｎ−および（ＣＦ３ＳＯ２）３Ｃ−よりなる群から選ばれる少なくとも１種のアニオンとによって構成されている導電剤が好ましく、より具体的には、導電剤が過塩素酸リチウム及び／又はビス（トリフルオロメタンスルホニル）イミドリチウムであることが好ましい。
【００４６】
導電剤の配合量は、導電性芳香族アミドブロック共重合体樹脂組成物に用いる芳香族アミドブロック共重合体１００重量部に対し、導電剤０．００１〜２０重量部であり、好ましくは０．０１〜１０重量部、さらに好ましくは０．１〜５重量部である。０．００１重量部未満であると導電性が不十分である。一方、２０重量部を越えると熱安定性が低下する。
【００４７】
これら導電剤を導電性芳香族アミドブロック共重合体樹脂組成物に配合する際に、ブリードアウト防止、電気伝導性の促進、加工安定性、表面外観の改良の点から、導電剤をポリエステル化合物に溶解して用いることが好ましく、例えばアルカリ金属塩類及び／又はアルカリ土類金属塩類をポリエステル化合物に溶解して用いることが可能である。
【００４８】
該ポリエステル化合物としては、ポリエステル化合物であれば如何なるものでもよく、一般的なエステル化合物の製造方法によって製造されたポリエステル化合物を用いることができ、例えば多塩基酸成分及び／又は一価カルボン酸成分と、多価アルコール成分及び／又は一価アルコール成分を用いて縮合させて製造されるポリエステル化合物を用いることができ、その中でも、粘度が低く取り扱いが容易なアジピン酸系エステル化合物が好ましく、特にアジピン酸ポリエステル、アジピン酸ジ（ブトキシエトキシエチル）ジエステルが好ましい。
【００４９】
ポリエステル化合物の添加量は、導電性芳香族アミドブロック共重合体樹脂組成物に用いる芳香族アミドブロック共重合体１００重量部に対し、好ましくは０．１〜２０重量部、さらに好ましくは０．４〜１０重量部の範囲である。
【００５０】
また本発明の導電性芳香族アミドブロック共重合体樹脂組成物には、耐熱性、特に耐熱変色性を向上させるため安定剤を添加してもよく、該安定剤としては、例えばリン酸、亜リン酸、次亜リン酸誘導体、フェニルホスホン酸、フェニルホスフィン酸、ジフェニルホスホン酸、ポリホスホネート、ジアルキルペンタエリスリトールジホスファイト、ジアルキルビスフェノールＡジホスファイト等のリン化合物；ヒンダードフェノール系化合物；ヒドロキシジオキサホスフェピン系化合物；ヒドロキシアクリレート系化合物；チオエーテル系、ジチオ酸塩系、メルカプトベンズイミダゾール系、チオカルバニリド系、チオジプロピオン酸エステル等の硫黄含有化合物；スズマレート、ジブチルスズモノオキシド等のスズ系化合物；ラクトン系化合物；ヒドロキシルアミン系化合物；ビタミンＥ系化合物；アリルアミン系化合物；アミン−ケトン系化合物；芳香族第二級アミン系化合物；モノフェノール系化合物；ビスフェノール系化合物；ポリフェノール系化合物；ベンツイミダゾール系化合物；ジチオカルバミン酸系化合物；チオウレア系化合物；有機チオ酸系化合物等が挙げられ、該安定剤の添加量は特に制限なく導電性芳香族アミドブロック共重合体樹脂組成物に用いる芳香族アミドブロック共重合体１００重量部に対し、０．０００１〜１０重量部が好ましく用いられる。
【００５１】
さらに本発明の導電性芳香族アミドブロック共重合体樹脂組成物には、成形加工性を向上させる目的で、例えばステアリン酸カルシウム、ステアリン酸亜鉛、ステアリン酸バリウム、ラウリン酸亜鉛等の金属石鹸類；ステアリン酸エステル；シリコンオイル；ワックス類；エチレンビスステアリルアミド等の滑剤を添加することもできる。これらの添加量は特に制限はなく、導電性芳香族アミドブロック共重合体樹脂組成物に用いる芳香族アミドブロック共重合体１００重量部に対し、０．０５〜５重量部が好ましく用いられる。
【００５２】
また本発明の導電性芳香族アミドブロック共重合体樹脂組成物には、例えば染料；有機顔料あるいは無機顔料；無機補強剤；可塑剤；ヒンダードアミン系化合物、ベンゾエート系化合物等の光安定剤；ベンゾトリアゾール系化合物、トリアジン系化合物、ベンゾフェノン系化合物、フェニルサィシレート系化合物、フェニルアクリレート系化合物等の紫外線吸収剤；発泡剤；結晶核剤；可塑剤；離型剤；カルボジイミド等の加水分解防止剤等の公知の添加剤を加えることができる。
【００５３】
さらに本発明の導電性芳香族アミドブロック共重合体樹脂組成物には、難燃性を付与するために難燃剤を添加してもよい。難燃剤は難燃効果を発揮するものであれば特に制限は無く公知のものを使用でき、例えば塩素系難燃剤、リン系難燃剤、臭素系難燃剤、窒素系難燃剤、無機系難燃剤、シリコーン系難燃剤、フッ素系難燃剤よりなる群から選ばれる１種以上の難燃剤を使用することができる。難燃剤の配合量は、導電性芳香族アミドブロック共重合体樹脂組成物に用いる芳香族アミドブロック共重合体１００重量部に対し、０．１〜５００重量部が好ましく、特に３〜３５０重量部、さらに５〜２５０重量部が好ましい。
【００５４】
本発明の導電性芳香族アミドブロック共重合体樹脂組成物は芳香族アミドブロック共重合体と導電剤を混合することにより得られ、これらは一度に混合しても良いし、良好な分散状態を達成するために二段もしくはそれ以上の多段で混合しても構わない。混合方法としては、例えば溶液混合、溶融混合等の方法が挙げられ、その中でも効率よく混合できることから溶融混合が好ましく用いられる。
【００５５】
溶融混合には、例えばバンバリーミキサー（ファレル社製）、加圧ニーダー（（株）森山製作所製）、インターナルミキサー（栗本鉄工所製）、インテンシブミキサー（日本ロール製造（株）製）等の機械加圧式混練機；ロール成形機、単軸押出し機、二軸押出し機等の押出し成形機等のプラスチックまたはゴムの加工に使用される混練成形機が使用できる。溶融混合する際の温度は１２０〜３５０℃が好ましく、特に好ましくは１５０〜３００℃である。
【００５６】
本発明の導電性芳香族アミドブロック共重合体樹脂組成物よりなる成形体とは、成形体であれば如何なるものでもよく、例えば射出成形体、押出し成形体、ブロー成形体、発泡体、加熱成形体、真空成形体、圧縮成形体、インフレーション成形体、ケーブル用被覆体、シート・フィルム、中空成形体、ロール、糸等が挙げられ、その中でも好ましくはケーブル用被覆体、シート・フィルム、中空成形体、ロール、糸等である。
【００５７】
本発明の導電性芳香族アミドブロック共重合体樹脂組成物よりなるケーブル用被覆体とは、コア材と被覆体からなるケーブルにおいて、本発明の導電性芳香族アミドブロック共重合体樹脂組成物を、コア材を被覆する被覆体とし用いたものである。該コア材としては一般的にケーブルのコア材として用いられるものであれば、長さ、太さに特に制限はなく、例えば電線、光ファイバ等を挙げることができ、より具体的には、例えば銅線、銅合金線、アルミニウム線、アルミニウム合金線、白金線等の電線；石英ガラスファイバ、多成分ガラスファイバ、プラスチッククラッドシリカファイバ、プラスチックファイバ等の光ファイバ等を挙げることができる。
【００５８】
また、本発明の導電性芳香族アミドブロック共重合体樹脂組成物による被覆が行われていれば、その被覆の構成に特に制限はなく、コア材と被覆体である導電性芳香族アミドブロック共重合体樹脂組成物との間に、例えばフッ化ビニリデン、トリフルオロエチレン、クロロトリフルオロエチレン、テトラフルオロエチレン、ヘキサフルオロプロペン等の単量体よりなる単独重合体又は共重合体；ポリオレフィン系熱可塑性エラストマー；ポリスチレン系熱可塑性エラストマー；ポリエステル系熱可塑性エラストマー；ポリウレタン系熱可塑性エラストマー；ポリアミド系熱可塑性エラストマー；ポリオルガノシロキサン；ポリオレフィン；ポリエチレン；エチレン−酢酸ビニル共重合体；ポリ塩化ビニル系重合体等の中間層により被覆されていても構わない。
【００５９】
該ケーブル用被覆体の製造方法としては、ケーブル用被覆体を製造することが可能である限りにおいて如何なる制限を受けることはなく、公知の方法により製造することができ、例えば押出し成形、射出成形、圧縮成形等の溶融成形法により製造することができる。
【００６０】
溶融成形法によりケーブル用被覆体を製造する際の成形温度としては、ケーブル用被覆体の製造が可能である限り如何なる温度でもよく、その中でも生産効率よく、外観にも優れるケーブル用被覆体が製造可能であることから１５０℃以上３５０℃以下であることが好ましく、特に２００℃以上３００℃以下であることが好ましい。
【００６１】
また、本発明の導電性芳香族アミドブロック共重合体樹脂組成物よりなるケーブル用被覆体は、耐熱性を向上させるために導電性芳香族アミドブロック共重合体樹脂組成物を、必要に応じて架橋しても良い。架橋する方法としては、例えば電子線、加速電子線、γ線、Ｘ線、α線、紫外線等を照射する方法が挙げられ、その中でも加速電子線を照射する方法が好ましい。また、例えば予め導電性芳香族アミドブロック共重合体樹脂組成物に有機過酸化物等を配合し、成形後に加熱処理する化学架橋する方法も挙げられる。
【００６２】
本発明の導電性芳香族アミドブロック共重合体樹脂組成物よりなるケーブル用被覆体は、必要に応じて弾性回復性や熱収縮特性を向上させるため熱処理することができる。熱処理はケーブル用被覆体が融着しない温度範囲であれば特に制限はなく、温度は５０℃以上１８０℃以下が好ましく、特に好ましくは７０℃以上１３０℃以下である。熱処理時間は０．００５時間以上１０時間以下が好ましく、特に好ましくは１時間以上３時間以下である。
【００６３】
そして、該ケーブル用被覆体とコア材を接合することによりケーブルとなり、その際の接合方法としては、ケーブル用被覆体とコア材を接合することが可能である限りにおいて如何なる制限を受けることはなく、例えばケーブル用被覆体を製造すると同時にコア材と接合しケーブルとする方法；ケーブル用被覆体を製造した後にコア材と接合しケーブルとする方法等が挙げられ、その中でもケーブルの生産性に優れることから、ケーブル用被覆体を製造すると同時にコア材と接合しケーブルとする方法が好ましく、その中でも特にケーブル被覆体とコア材を接合する際にクロスヘッドダイを用いた溶融押出し成形法が好ましい。
【００６４】
クロスヘッドを用いた溶融押出し成形法によりケーブルとする際には、ケーブル用被覆体を製造する際と同様の条件下で行うことが可能であり、例えば成形温度は１５０℃以上３５０℃以下であることが好ましく、特に２００℃以上３００℃以下であることが好ましい。
【００６５】
本発明の導電性芳香族アミドブロック共重合体樹脂組成物よりなるシート・フィルムは、長さ、幅、厚さに特に制限はなく、平面状成形物であり、テープ類、リボン類も含む。シート・フィルムは高分子学会編集の高分子辞典（朝倉書店、１９７１年）によると２００μｍ未満をフィルム、２００μｍ以上をシートとしてシートとフィルムに区別されるが、本発明では両者をあわせてシート・フィルムとみなす。シート・フィルムの厚みは０．５μｍ〜１０ｍｍが好ましく、特に好ましくは１０μｍ〜５ｍｍである。
【００６６】
本発明の導電性芳香族アミドブロック共重合体樹脂組成物よりなるシート・フィルムの製造方法は、特に制限はなく、公知の方法により製造することができ、例えば溶融成形法、溶液流延法等を用いることができる。
【００６７】
溶融成形法としては、例えばＴダイを用いた方法、インフレーション法等の溶融押出し法；カレンダー法；熱プレス法；射出成形法等が挙げられ、その中でも得られるシート・フィルムの厚さムラが小さくできるＴダイを用いた溶融押出し法が好ましい。溶融成形法の条件は、成形方法に応じて適宜選択され、例えばＴダイを用いる溶融押出し法では樹脂温度が結晶融点以上分解温度以下の範囲で成形することが好ましく、結晶融点よりも１０〜５０℃高い温度範囲で成形することが特に好ましい。
【００６８】
また溶液流延法としては、例えば各成分を溶媒に溶解または分散させた液状物を適当なキャリアー（支持体）上に流延し、次いで溶剤を乾燥除去することで行うことができる。キャリアーとしては特に制限は無く、一般的な溶液流延法で用いるものが使用可能であり、例えばガラス板、金属ドラム、スチールベルト、フッ素樹脂ベルト、金属箔等の平板；ベルト；ロール等を挙げることができる。また、該溶剤としては、例えばジメチルホルムアミド、Ｎ，Ｎ−ジメチルアセトアミド等のアミド類；塩化メチレン、クロロホルム、テトラクロロエタン、四塩化炭素、二塩化エチレン、ヘキサフルオロイソプロパノール等のハロゲン化溶剤；ジメチルスルホキシド；ビニルピロリドン；Ｎ−メチル−２−ピロリドン等を用いることができる。これらの溶剤はそれぞれ単独、または２種以上を組み合わせて用いることができる。
【００６９】
溶液流延法で成形する際の溶液の濃度は０．１〜６０重量％が好ましく、特に好ましくは５〜５５重量％、さらに好ましくは１０〜５０重量％の範囲である。
【００７０】
本発明の導電性芳香族アミドブロック共重合体樹脂組成物よりなるシート・フィルムは、単独またはいくつかの他の重合体からなるシート・フィルム、面上の支持体、多孔質のフィルムや不織布、紙状物、織編物等を積層しても良く、積層方法としては特に制限は無く、例えば押出しラミネート法、ドライラミネート法、ホットメルトラミネート法、無溶剤ラミネート法、ドライラミネート法、共押出しラミネート法等が挙げられる。また、シート・フィルムは、未延伸あるいは所望により一軸または二軸方向に延伸したシート・フィルムとして用いることができる。またかかる延伸加工後コロナ放電処理等の表面処理を行うこともできる。
【００７１】
本発明の導電性芳香族アミドブロック共重合体樹脂組成物よりなるシート・フィルムは必要に応じて弾性回復性や熱収縮特性を向上させるため熱処理することができる。熱処理はシート・フィルムが融着しない温度範囲であれば特に制限はなく、１００℃以上１８０℃以下が好ましく、特に好ましくは１００℃以上１３０℃以下である。熱処理時間は０．００５時間以上１０時間以下が好ましく、特に好ましくは１時間以上３時間以下である。
【００７２】
また、本発明の導電性芳香族アミドブロック共重合体樹脂組成物よりなるシート・フィルムは、例えばフリードローイング；リッジフォーミング；プラグアンドリング成形；スリップ成形；圧空成形；マッチドモールド成形；直接法、ドレイプ成形法、エア・スリップ法、スナップバック法、プラグ・アシスト法、エア・クッション法等の真空成形；ヒートシール等の二次加工を行うことができる。
【００７３】
本発明の導電性芳香族アミドブロック共重合体樹脂組成物よりなる中空成形体は、中空状に成形したものであり、形状、長さ、外径、内径に特に制限はない。
【００７４】
本発明の導電性芳香族アミドブロック共重合体樹脂組成物よりなる中空成形体の製造方法は、特に制限はなく、公知の方法により製造することができ、例えば単軸押出し機、二軸押出し機又は特殊ミキシング型押出し機等の押出し機を用いた溶融押出し法；熱プレス法；射出成形法；ブロー成形法等により製造する方法が挙げられる。ここで成形条件は成形方法に応じて適宜選択され、樹脂温度が結晶融点以上分解温度以下の範囲で成形することが好ましく、特に結晶融点よりも１０〜５０℃高い温度範囲で成形することが好ましい。例えば溶融押出し法の場合には、１５０℃以上３５０℃以下が好ましく、特に好ましくは２００℃以上３００℃以下である。
【００７５】
また、中空成形体に寸法精度が要求される場合にはマンドレルを使用しても良い。
【００７６】
本発明の導電性芳香族アミドブロック共重合体樹脂組成物よりなる中空成形体は、強度を向上させるために、例えばポリエステル繊維、芳香族アミド繊維、ビニロン繊維、レーヨン繊維、ナイロン繊維等により補強を行うことができる。また硬鋼線による補強を行うこともできる。
【００７７】
本発明の導電性芳香族アミドブロック共重合体樹脂組成物よりなるロールは、公知のものであればいかなる制限も無く、形状、長さ、外径、内径に特に制限はない。
【００７８】
本発明の導電性芳香族アミドブロック共重合体樹脂組成物よりなるロールの製造方法は、特に制限はなく、公知の方法により製造することができ、例えば単軸押出し機、二軸押出し機又は特殊ミキシング型押出し機等の押出し機を用いた溶融押出し法；熱プレス法；射出成形法；ブロー成形法等により製造する方法が挙げられる。ここで成形条件は成形方法に応じて適宜選択され、樹脂温度が結晶融点以上分解温度以下の範囲で成形することが好ましく、特に結晶融点よりも１０〜５０℃高い温度範囲で成形することが好ましい。例えば溶融押出し法の場合には、１５０℃以上３５０℃以下が好ましく、特に好ましくは２００℃以上３００℃以下である。
【００７９】
本発明の導電性芳香族アミドブロック共重合体樹脂組成物よりなる糸は、紡糸したものであれば如何なるものでもよく、太さ、形状に特に制限はない。
【００８０】
本発明の導電性芳香族アミドブロック共重合体樹脂組成物よりなる糸の製造方法は、特に制限はなく、公知の方法により製造することができる。例えば導電性芳香族アミドブロック共重合体樹脂組成物を溶融させ紡糸ノズルから押出して巻き取る溶融紡糸法；ジメチルホルムアミド、Ｎ，Ｎ−ジメチルアセトアミド、ジメチルスルホキシド、ビニルピロリドン等の溶剤に導電性芳香族アミドブロック共重合体樹脂組成物を溶解させた原液を紡糸ノズルから押出して巻き取る湿式紡糸法、乾式紡糸法等が挙げられる。
【００８１】
溶融紡糸法により製造する際の温度は、１５０℃以上３５０℃以下が好ましく、特に好ましくは２００℃以上３００℃以下である。
【００８２】
湿式紡糸法、乾式紡糸法により製造する際の溶液の濃度は、２５重量％以上８０重量％以下の範囲が好ましく、特に３０重量％以上６０重量％以下の範囲が好ましい。
【００８３】
本発明の導電性芳香族アミドブロック共重合体樹脂組成物よりなる糸は、必要に応じて弾性回復性や熱収縮特性を向上させるため熱処理することができる。熱処理は糸が融着しない温度範囲であれば特に制限はなく、１００℃以上１８０℃以下が好ましく、特に好ましくは１００℃以上１３０℃以下である。熱処理時間は０．００５時間以上１０時間以下が好ましく、特に好ましくは１時間以上３時間以下である。
【００８４】
また、本発明の導電性芳香族アミドブロック共重合体樹脂組成物よりなる糸は、ストレッチ感の温度依存性が小さく、０℃の弾性率（Ｅ０）と１００℃の弾性率（Ｅ１００）の比（Ｅ０／Ｅ１００）が１以上５以下であることが好ましく、特に１以上２以下であることが好ましい。
【００８５】
本発明の導電性芳香族アミドブロック共重合体樹脂組成物よりなる糸はそのまま裸糸として使用されたり、他繊維で被覆して被覆糸として使用される。他繊維としては、例えばポリアミド繊維、ウール、ポリエステル繊維、綿、アクリル繊維等公知の繊維を挙げることができる。
【００８６】
本発明の導電性芳香族アミドブロック共重合体樹脂組成物よりなる成形体は、例えば絶縁電線、電子機器配線用電線、自動車用電線、機器用電線、フレキシブル電線、テープ電線、電源コード、屋内配線用絶縁電線、電力用電線、制御用電線、通信用電線、計装用電線、信号用電線、移動用電線、船用電線、車両用電線、航空機用電線、ヒーティング電線、消防用耐火・耐熱電線、原子力発電所用電線等のケーブル用被覆体；磁気テープ、強磁性薄膜テープ等のテープ；写真フィルム、包装用フィルム、電子部品用フィルム、電機絶縁フィルム、金属板ラミネート用フィルム、ガラスディスプレイ用フィルム等のフィルム；液晶表示装置用部材のプリズムレンズシート、タッチパネル、バックライト等のベースフィルム；偏光板、光学レンズ、各種計器のカバー、自動車、電車等の窓ガラスに用いられる反射防止用フィルム；ディスプレイ防爆用フィルムのベースフィルム；液晶表示用基板、有機ＥＬ表示素子基板、カラーフィルター用基板、タッチパネル用基板、太陽電池用基板等の光学シート；光学レンズ、スクリーン等に用いるレンズシート；救急絆創こう、サージカルテープ、リハビリテープ等の医療補助用テープの基材；消炎、鎮痛、血行促進等の疾患治療用テープの基材；手術用手袋；紙おむつ、ナプキン等の衛生用品固定用テープの基材；静電防止シート、ルーフィング用シート等のシート；半導電フィルム、帯電防止フィルム、医薬フィルム等のフィルム；空圧チューブ、油圧チューブ、熱収縮チューブ等のチューブ類；空圧ホース、油圧ホース、熱収縮ホース、酸素ホース、蒸気用ホース、送吸油ホース、ガス用ホース、編み上げホース、布巻きホース、高圧ホース、サクションホース、ダクトホース、スプレーホース、送排水用ホース、耐圧補強ホース、静電気防止ホース等のホース類；ラック＆ピニオンブーツ、等速ジョイントブーツ、ステアリングブーツ、ダストブーツ、サスペンションブーツ等のブーツ類；エアーダクト；印刷用ロール、製紙用ロール、紡績用ロール、製鉄用ロール、染色化繊用ロール等の工業用ロール；事務機器用ロール；帯電ロール、転写ロール、給紙ロール、定着ロール、搬送ロール等のＯＡ機器用ロール；自動化機器用ロール等の各種機器用ロール；もみすり機等の農業機械用ロール；水着、スキーウェアー、サイクリングウェアー、レオタード、ランジェリー、ファンデーション、肌着等の衣料；パンティストッキング、靴下、サポーター、帽子、手袋、パワーネット、包帯等の雑品；紙おむつ、ナプキン等の衛生用品固定用テープ；テニスラケットのガット；カーシート地糸；ロボットアーム用金属被覆糸；不織布；舞台照明用カラーフィルター、光選択吸収フィルター等の光学フィルター；スポーツ衣料用途；コンベヤベルト、樹脂コンベヤベルト、急傾斜コンベヤ、円筒コンベヤベルト等の搬送用コンベヤベルト類；Ｖベルト、歯付きベルト等の動力伝達ベルト類；自動車用、鉄道用、産業機械用、建築土木用等の防振ゴム；防舷材、金属をはじめとする各種素材のライニング；化粧板；携帯電話、電化製品、リモコン等のパッキン；シーリング材、防水材、オイルシール、メカニカルシール、成形パッキン、グランドパッキン等の運動用シール；Ｏリング、ガスケット等の固定用シール；シリンジ用ガスケット；マスク；サック；手袋；コンドーム；水枕；哺乳器用乳首；キャップ容器；レインウェア；エアバック；ダイヤフラム；ラバーダム；ガスのう膜；オイルフェンス；フレキシブルコンテナ；ゴルフボール、サッカーボール等のボール類；スポーツ床；フェンス用緩衝ゴム；チェーン；舗装用ブロック；自動車用ブーツ；ウェザーストリップ；建築用ガスケット；免震ゴム；手すり；滑り止め；エアータイト；スペーサー；合わせガラス；止水板；伸縮可とう継ぎ手；糸ゴム；ゴムひも；ハンドレール；グロメット；インシュレーター；ストッパー；ワイパーブレード；ジョイント；制振ゴム；ゴムスイッチ；玩具；靴；足ゴム；ゴルフクラブ、テニスラケット、スキーポール等のグリップ部分；シーラント；電気部品；電子部品；タイヤ；精密機器、精密加工機類の振動吸収材；スポーツ用品；日用雑貨；座席シート等に使用できる。
【発明の効果】
【００８７】
本発明は、導電性、環境温度安定性、耐熱性、耐寒性、柔軟性に優れる新規な導電性芳香族アミドブロック共重合体樹脂組成物及びそれよりなる成形体を提供することができる。
【実施例】
【００８８】
以下、本発明を実施例によって詳細に説明するが、本発明はこれら実施例に限定されるものではない。なお、用いた試薬等は断りのない限り市販品を用いた。
【００８９】
評価・分析に用いた機器及び方法を以下に示す。
【００９０】
〜導電性芳香族アミドブロック共重合体樹脂組成物に用いる芳香族アミドブロック共重合体の数平均分子量の測定〜
カラム（東ソー（株）製、商品名ＴＳＫ−ＧＥＬ  ＧＭＨＨＲ−Ｈ）を装着したＧＰＣ装置（東ソー（株）製、商品名ＨＬＣ−８０２０）により、カラム温度４０℃、流量０．４ｍＬ／分の条件下で、溶離液に２０ｍｍｏｌ／Ｌの塩化リチウム−Ｎ−メチル−２−ピロリドン溶液を用いて測定し、標準ポリスチレン換算で算出した。
【００９１】
〜芳香族アミドブロック共重合体に用いる芳香族アミド単位含量の測定〜
核磁気共鳴測定装置（日本電子製、商品名ＪＮＭ−ＧＳＸ２７０型）を用い、重水素化ジメチルスルホキシド中、室温の条件で１Ｈ−ＮＭＲを測定し、芳香族基とラクトン単位のメチレン基のピーク強度比より算出した。
【００９２】
〜導電性芳香族アミドブロック共重合体樹脂組成物に用いる芳香族アミドブロック共重合体の融点測定〜
示差走査熱量計（セイコー電子工業製、商品名ＤＳＣ２００）を用い、昇温速度１０℃／分、−１００〜３００℃の範囲で測定した。
【００９３】
〜導電性芳香族アミドブロック共重合体樹脂組成物に用いる芳香族アミドブロック共重合体のタイプＡデュロメータ硬さ〜
芳香族アミドブロック共重合体を圧縮成形した厚さ２ｍｍのシートを用いて、タイプＡデュロメータ硬さ（ＪＩＳ  Ｋ６２５３：１９９７年）を測定した。
【００９４】
〜体積抵抗率、環境温度安定性〜
導電性芳香族アミドブロック共重合体樹脂組成物の体積抵抗率は、厚さ２ｍｍのシートを用いて、ＪＩＳ  Ｋ６２７１（２００１年）に準拠して二重リング電極法により測定した。なお、測定は印加電圧：１００Ｖ、温度：２３℃、相対湿度：５０％で行った。
【００９５】
また、測定温度を４０℃として上記同様の方法により体積抵抗率を測定し、２３℃の体積抵抗率／４０℃の体積抵抗率の比を、環境温度安定性の指標とした。なお、環境温度安定性は、前記体積抵抗率の比が小さいほど、温度依存性性が小さく環境温度安定性に優れるものとする。
【００９６】
〜耐熱性〜
導電性芳香族アミドブロック共重合体樹脂組成物よりなる成形体を、所定の温度に設定したギアオーブン中に１時間放置し外観を目視観察した。
【００９７】
合成例１（ジヒドロキシ芳香族アミド化合物の合成）
窒素導入管、温度計および攪拌翼を備えた１０Ｌの４つ口フラスコに、窒素雰囲気下でｐ−アミノフェノール７６３ｇ（７．０モル）及びＮ−メチル−２−ピロリドン（以下、ＮＭＰと記す。）２．１Ｌ、トルエン１．４Ｌを加え５０℃に昇温し均一溶液を得た。別途、窒素導入管を備えた３Ｌ滴下ロートに、テレフタル酸ジクロライド７１０ｇ（３．５モル）、ＮＭＰ０．３Ｌ、トルエン１．４Ｌを加えて均一溶液とした。この溶液を先の溶液中に８０℃を保ちながら３０分かけて滴下し、さらに８０℃で２時間反応させた。
【００９８】
室温まで冷却後、固形分を吸引濾過により回収し、メタノール７Ｌで２回攪拌洗浄し、Ｎ，Ｎ’−ビス（４−ヒドロキシフェニル）−１，４−ベンゼンジカルボキサミドを得た。
【００９９】
続いて、窒素導入管、温度計および攪拌翼を備えた１０Ｌの４つ口フラスコに、窒素雰囲気下でＮ，Ｎ’−ビス（４−ヒドロキシフェニル）−１，４−ベンゼンジカルボキサミド１０４５ｇ（３．０モル）、炭酸エチレン５５５ｇ（６．３モル）、触媒として炭酸ナトリウム０．９５ｇ（９．０ミリモル）、ＮＭＰ６．０Ｌを加え、１８０℃で３時間反応させた。室温まで冷却後、固形分を吸引ろ過により回収し、ＮＭＰ５Ｌ、次いでメタノール７．５Ｌで２回攪拌洗浄し、Ｎ，Ｎ’−ビス（４−（２−ヒドロキシエトキシ）フェニル）−１，４−ベンゼンジカルボキサミド１１１０ｇ（収率８５％）を得た。その構造式を下記に示す。この化合物を（ａ）と記す。
【０１００】
【化２】
2006206821.tif 000003
合成例２（ジヒドロキシ芳香族アミド化合物の合成）
窒素導入管、温度計および攪拌翼を備えた１０Ｌの４つ口フラスコに、窒素雰囲気下で４−アミノ−Ｎ−（２−ヒドロキシエチル）ベンズアミド１６００ｇ（８．９モル）、ＮＭＰ４．０Ｌを加え均一溶液を得た。別途に、窒素導入管を備えた３Ｌ滴下ロートに、イソフタル酸ジクロライド９０１ｇ（４．４モル）、ＮＭＰ２．０Ｌを加えて均一溶液とした。この溶液を先の溶液中に１時間かけて滴下し、さらに５０℃で２時間反応させた。室温まで冷却後、得られたスラリーをアセトン２５Ｌに投入し、吸引ろ過により白色固体を回収した。得られた固体をＮＭＰより再結晶し、Ｎ，Ｎ’−ビス（４−（２−ヒドロキシエチルカルバモイル）フェニル）−１，３−ベンゼンジカルボキサミド１８７３ｇ（収率８６％）を得た。その構造式を下記に示す。この化合物を（ｂ）と示す。
【０１０１】
【化３】
2006206821.tif 000004
合成例３（芳香族アミドブロック共重合体の合成）
窒素導入管を備えた１５Ｌのオートクレーブに、窒素雰囲気下で化合物（ａ）８９６ｇ（２．１モル）、ε−カプロラクトン２３４２ｇ（２０．５モル）、ＮＭＰ５３８０ｇを仕込み、１８０℃に昇温した後、テトラブチルチタネート１．４ｇ（４．１ミリモル）を加え、１８０℃で２時間開環重合を行った。引き続いて、テレフタロイルビス（ε−カプロラクタム）７３１ｇ（２．１モル）を添加し、１８０℃で５時間反応させた。その後、内温を２５０℃まで昇温しながら、ＮＭＰ及び副生成物のε−カプロラクタムを減圧下で２時間かけて留去し、更に２５０℃で１時間反応させた。続いて、系内を加圧にした後、オートクレーブ下部から溶融状態のポリマーをストランドとして抜き出し、カッティングして芳香族アミドブロック共重合体のペレット３１００ｇを得た。
【０１０２】
得られた芳香族アミドブロック共重合体は、数平均分子量７８０００、融点２２５℃、タイプＡデュロメータ硬さ９５、芳香族アミド単位含量２９重量％であった。
【０１０３】
合成例４（芳香族アミドブロック共重合体の合成）
窒素導入管を備えた１５Ｌのオートクレーブに、窒素雰囲気下で化合物（ａ）１３０９ｇ（３．０モル）、ε−カプロラクトン１７１０ｇ（１５．０モル）、ＮＭＰ５３８０ｇを仕込み、１８０℃に昇温した後、テトラブチルチタネート１．４ｇ（４．１ミリモル）を加え、１８０℃で２時間開環重合を行った。引き続いて、テレフタロイルビス（ε−カプロラクタム）１０６８ｇ（３．０モル）を添加し、１８０℃で５時間反応させた。その後、内温を２６０℃まで昇温しながら、ＮＭＰ及び副生成物のε−カプロラクタムを減圧下で２時間かけて留去し、更に２６０℃で１時間反応させた。続いて、系内を加圧にした後、オートクレーブ下部から溶融状態のポリマーをストランドとして抜き出し、カッティングして芳香族アミドブロック共重合体のペレット３０００ｇを得た。
【０１０４】
得られた芳香族アミドブロック共重合体は、数平均分子量７２０００、融点２３０℃、タイプＡデュロメータ硬さ９８、芳香族アミド単位含量４４重量％であった。
【０１０５】
合成例５（芳香族アミドブロック共重合体の合成）
窒素導入管を備えた１５Ｌのオートクレーブに、窒素雰囲気下で化合物（ａ）９３４ｇ（２．１モル）、ε−カプロラクトン２４４２ｇ（２１．４モル）、ＮＭＰ５６１１ｇを仕込み、１８０℃に昇温した後、テトラブチルチタネート１．５ｇ（４．４ミリモル）を加え、１８０℃で２時間開環重合を行った。その後、リン酸１．７ｇ（１７．１ミリモル）を添加して１８０℃で３０分攪拌した。引き続いて、ヘキサメチレンジイソシアネート３６０ｇ（２．１モル）を３０分かけて滴下し、１８０℃で４時間反応させた。その後、内温を２５０℃まで昇温しながら、ＮＭＰを減圧下で２時間かけて留去し、更に２５０℃で１時間反応させた。続いて、系内を加圧にした後、オートクレーブ下部から溶融状態のポリマーをストランドとして抜き出し、カッティングして芳香族アミドブロック共重合体のペレット３３００ｇを得た。
【０１０６】
得られた芳香族アミドブロック共重合体は、数平均分子量８４０００、融点２２６℃、タイプＡデュロメータ硬さ９５、芳香族アミド単位含量２９重量％であった。
【０１０７】
合成例６（芳香族アミドブロック共重合体の合成）
窒素導入管を備えた１５Ｌのオートクレーブに、窒素雰囲気下で化合物（ｂ）９７９ｇ（２．０モル）、ε−カプロラクトン３９９１ｇ（３５．０モル）、ＮＭＰ３６６８ｇを仕込み、１８０℃に昇温した後、テトラブチルチタネート２．４ｇ（７．０ミリモル）を加え、１８０℃で８時間開環重合を行った。引き続いて、テレフタロイルビス（ε−カプロラクタム）７１１ｇ（２．０モル）を添加し、１８０℃で５時間反応させた。その後、内温を２３０℃まで昇温しながら、ＮＭＰ及び副生成物のε−カプロラクタムを減圧下で２時間かけて留去し、更に２３０℃で１時間反応させた。続いて、系内を加圧にした後、オートクレーブ下部から溶融状態のポリマーをストランドとして抜き出し、カッティングして芳香族アミドブロック共重合体のペレット４７００ｇを得た。
【０１０８】
得られた芳香族アミドブロック共重合体は、数平均分子量７５０００、融点１８８℃、タイプＡデュロメータ硬さ８０、芳香族アミド単位含量２３重量％であった。
【０１０９】
合成例７（芳香族アミドブロック共重合体の合成）
窒素導入管、温度計、攪拌翼を備えた３Ｌの４つ口フラスコに、窒素雰囲気下で化合物（ａ）８７．３ｇ（０．２モル）、ε−カプロラクトン４５６．６ｇ（４．０モル）、ＮＭＰ５００ｍＬを仕込み、１８０℃に昇温した後、テトラブチルチタネート０．１４ｇ（０．４ミリモル）を加え、１８０℃で１時間開環重合を行った。室温まで冷却し、ピリジン３２ｇ（０．４モル）とアジピン酸ジクロライド３６．６ｇ（０．２モル）をＮＭＰ６０ｍＬに溶解した溶液を加え、さらに室温で１５時間反応させた。反応終了後の溶液に、ＮＭＰ１Ｌを加えて希釈溶解し、メタノール１５Ｌに投入した。得られた固形分をメタノール５Ｌで２回洗浄後、８０℃で減圧乾燥し芳香族アミドブロック共重合体を得た。
【０１１０】
得られた芳香族アミドブロック共重合体は、数平均分子量９６０００、融点１６０℃、タイプＡデュロメータ硬さ８５、芳香族アミド単位含量２８重量％であった。
【０１１１】
合成例８（芳香族アミドブロック共重合体の合成）
窒素導入管、温度計、攪拌翼を備えた３００ｍＬの４つ口フラスコに、窒素雰囲気下、アジピン酸ジクロライド７．３２ｇ（４０ミリモル）、ＮＭＰ２０ｍＬを加え均一溶液を得た。別途に、窒素導入管を備えた２００ｍＬ滴下ロートに、ポリ（オキシテトラメチレン）ポリオール［保土谷化学工業製、商品名ＰＴＧ−１０００ＳＮ；数平均分子量＝１０３８］２０．７６ｇ（２０ミリモル）、ピリジン３．２ｍＬ（４０ミリモル）、ＮＭＰ８０ｍＬを加え、撹拌し均一溶液とし、この溶液を先の溶液中に１５分かけて滴下した。さらに室温で３時間反応させた後、ピリジン３．２ｍＬ（４０ミリモル）、化合物（ａ）８．７３ｇ（２０ミリモル）、ＮＭＰ３０ｍＬを加え、さらに１２０℃で２時間反応させた。室温まで冷却した後、得られた均一溶液をメタノール１．５Ｌに投入し、吸引ろ過により芳香族アミドブロック共重合体を得た。
【０１１２】
得られた芳香族アミドブロック共重合体は、数平均分子量１４８００、融点２７０℃、タイプＡデュロメータ硬さ９４であった。
【０１１３】
合成例９（芳香族アミドブロック共重合体の合成）
ポリ（オキシテトラメチレン）ポリオールを、ポリ（ジメチルシロキサン）ポリオール［信越化学製、商品名Ｘ−２２−１６０ＡＳ；数平均分子量＝９５９］１９．１８ｇ（２０ミリモル）に変更した以外は合成例８と同様の操作を行い、芳香族アミドブロック共重合体を得た。
【０１１４】
得られた芳香族アミドブロック共重合体は、数平均分子量２３７００、融点２５８℃、タイプＡデュロメータ硬さ９６であった。
【０１１５】
合成例１０（芳香族アミドブロック共重合体の合成）
ポリ（オキシテトラメチレン）ポリオールを、ダイマー酸ポリエステルポリオール［ユニケマ製、商品名ＰＲＩＰＬＡＳＴ３１９２；数平均分子量＝１９３１］３８．６２ｇ（２０ミリモル）に変更した以外は合成例８と同様の操作を行い、芳香族アミドブロック共重合体を得た。
【０１１６】
得られた芳香族アミドブロック共重合体は、数平均分子量１４０００、融点２２４℃、タイプＡデュロメータ硬さ８６であった。
【０１１７】
合成例１１（芳香族アミドブロック共重合体の合成）
窒素導入管、温度センサー、攪拌翼、留出管を備えた５００ｍＬの４つ口フラスコに、化合物（ｂ）１８．６ｇ（３８ミリモル）、両末端カルボン酸水素添加ブタジエン［日本曹達（株）製、商品名ＮＩＳＳＯ−ＰＢ  ＣＩ−１０００；数平均分子量＝１４００］８１．４ｇ（３８ミリモル）、及びヒンダードフェノール系化合物として１，３，５−トリメチル−２，４，６−トリス（３，５−ジ−ｔ−ブチル−４−ヒドロキシベンジル）ベンゼン（チバ・スペシャルティ・ケミカルズ製、商品名イルガノックス１３３０）０．１０ｇを仕込んだ。１００℃で１時間、減圧乾燥を行った後、ＮＭＰ１０３．２ｇとテトラブチルチタネート０．１６ｇを添加した。窒素気流下、２１０℃まで０．５時間かけて昇温し、５．５時間反応させた。その後、ＮＭＰを減圧留去しながら２５０℃まで昇温し、１ｍｍＨｇの減圧下で１時間溶融重縮合を行い、芳香族アミドブロック共重合体９３．６ｇを得た。
【０１１８】
得られた芳香族アミドブロック共重合体は、数平均分子量２００００、融点は２１５℃、タイプＡデュロメータ硬さ５０であった。
【０１１９】
実施例１
合成例３で得られた芳香族アミドブロック共重合体１００重量部に対し、導電剤であるビス（トリフルオロメタンスルホニル）イミドリチウムをアジピン酸系ポリエステルに溶解した混合物（ビス（トリフルオロメタンスルホニル）イミドリチウム／アジピン酸系ポリエステル＝２０／８０（重量比））［三光化学工業（株）製、商品名サンコノールＶＣ−２２２０Ｒ］を０．５重量部（導電剤量  ０．１重量部）添加し、２５０℃に設定した１００ｃｃミキサーを用いて溶融混合した後に、２５０℃に設定した圧縮成形機を用いて厚さ２ｍｍのシートに圧縮成形し、体積抵抗率を測定した。測定結果を表１に示す。
【０１２０】
実施例２
ビス（トリフルオロメタンスルホニル）イミドリチウムをアジピン酸系ポリエステルに溶解した混合物（ビス（トリフルオロメタンスルホニル）イミドリチウム／アジピン酸系ポリエステル＝２０／８０（重量比））［三光化学工業（株）製、商品名サンコノールＶＣ−２２２０Ｒ］０．５重量部の代わりに１．０重量部（導電剤量  ０．２重量部）とした以外は実施例１と同様に厚さ２ｍｍのシートに圧縮成形し、体積抵抗率を測定した。測定結果を表１に示す。
【０１２１】
実施例３
ビス（トリフルオロメタンスルホニル）イミドリチウムをアジピン酸系ポリエステルに溶解した混合物（ビス（トリフルオロメタンスルホニル）イミドリチウム／アジピン酸系ポリエステル＝２０／８０（重量比））［三光化学工業（株）製、商品名サンコノールＶＣ−２２２０Ｒ］０．５重量部の代わりに５重量部（導電剤量  １重量部）とした以外は実施例１と同様に厚さ２ｍｍのシートに圧縮成形し、体積抵抗率を測定した。測定結果を表１に示す。
【０１２２】
実施例４
ビス（トリフルオロメタンスルホニル）イミドリチウムをアジピン酸系ポリエステルに溶解した（ビス（トリフルオロメタンスルホニル）イミドリチウム／アジピン酸系ポリエステル＝２０／８０（重量比））［三光化学工業（株）製、商品名サンコノールＶＣ−２２２０Ｒ］０．５重量部の代わりに１０重量部（導電剤量  ２重量部）とした以外は実施例１と同様に厚さ２ｍｍのシートに圧縮成形し、体積抵抗率を測定した。測定結果を表１に示す。
【０１２３】
実施例５
合成例７で得られた芳香族アミドブロック共重合体１００重量部に対し、導電剤である過塩素酸リチウムをアジピン酸ジ（ブトキシエトキシエチル）ジエステルに溶解した混合物（過塩素酸リチウム／アジピン酸ジ（ブトキシエトキシエチル）ジエステル＝１８／８２（重量比））［三光化学工業（株）製、商品名サンコノール０８６２−１８］を５重量部（導電剤量  ０．９重量部）添加し、２５０℃に設定した１００ｃｃミキサーを用いて溶融混合した後に、２５０℃に設定した圧縮成形機を用いて厚さ２ｍｍのシートに圧縮成形し、体積抵抗率を測定した。測定結果を表１に示す。
【０１２４】
実施例６
合成例４で得られた芳香族アミドブロック共重合体１００重量部に対し、導電剤として過塩素酸リチウムを１重量部添加し、２５０℃に設定した１００ｃｃミキサーを用いて溶融混合した後に、２５０℃に設定した圧縮成形機を用いて厚さ２ｍｍのシートに圧縮成形し、体積抵抗率を測定した。測定結果を表１に示す。
【０１２５】
実施例７
合成例６で得られた芳香族アミドブロック共重合体１００重量部に対し、導電剤としてファーネスブラック（三菱化成（株）製、商品名ダイアブラックＨ）を２０重量部添加し、２５０℃に設定した１００ｃｃミキサーを用いて溶融混合した後に、２５０℃に設定した圧縮成形機を用いて厚さ２ｍｍのシートに圧縮成形し、体積抵抗率を測定した。測定結果を表１に示す。
【０１２６】
実施例８
合成例５で得られた芳香族アミドブロック共重合体１００重量部に対し、導電剤としてカチオン系帯電防止剤（新日本理化（株）製、商品名プラスタットＣ−１００）２重量部添加し、２５０℃に設定した１００ｃｃミキサーを用いて溶融混合した後に、２５０℃に設定した圧縮成形機を用いて厚さ２ｍｍのシートに圧縮成形し、体積抵抗率を測定した。測定結果を表１に示す。
【０１２７】
実施例９
合成例８で得られた芳香族アミドブロック共重合体１００重量部に対し、導電剤であるビス（トリフルオロメタンスルホニル）イミドリチウムをアジピン酸系ポリエステルに溶解した混合物（ビス（トリフルオロメタンスルホニル）イミドリチウム／アジピン酸系ポリエステル＝２０／８０（重量比））［三光化学工業（株）製、商品名サンコノールＶＣ−２２２０Ｒ］５重量部（導電剤量  １重量部）添加し、２５０℃に設定した３０ｃｃミキサーを用いて溶融混合した後に、２５０℃に設定した圧縮成形機を用いて厚さ２ｍｍのシートに圧縮成形し、体積抵抗率を測定した。測定結果を表１に示す。
【０１２８】
実施例１０
合成例９で得られた芳香族アミドブロック共重合体を使用した以外は実施例８と同様に厚さ２ｍｍのシートに圧縮成形し、体積抵抗率を測定した。測定結果を表１に示す。
【０１２９】
実施例１１
合成例１０で得られた芳香族アミドブロック共重合体を使用した以外は実施例８と同様に厚さ２ｍｍのシートに圧縮成形し、体積抵抗率を測定した。測定結果を表１に示す。
【０１３０】
実施例１２
合成例１１で得られた芳香族アミドブロック共重合体を使用した以外は実施例８と同様に厚さ２ｍｍのシートに圧縮成形し、体積抵抗率を測定した。測定結果を表１に示す。
【０１３１】
比較例１
導電剤を用いず、合成例３で得られた芳香族アミドブロック共重合体のみを２５０℃に設定した１００ｃｃミキサーを用いて溶融混合した後、２５０℃に設定した圧縮成形機を用いて厚さ２ｍｍのシートに圧縮成形し、体積抵抗率を測定した。導電剤を用いなかったことより、体積抵抗率が大きく導電性に劣るものであった。測定結果を表１に示す。
【０１３２】
比較例２
熱可塑性ポリウレタン（日本ポリウレタン工業（株）製、商品名ミラクトランＥ５９８）１００重量部に対し、導電剤としてカチオン系帯電防止剤（新日本理化（株）製、商品名プラスタットＣ−１００）２重量部添加し、２００℃に設定した１００ｃｃミキサーを用いて溶融混合した後に、２００℃に設定した圧縮成形機を用いて厚さ２ｍｍのシートに圧縮成形し、体積抵抗率を測定した。２３℃の体積抵抗率／４０℃の体積抵抗率の比が大きく、環境温度安定性に劣るものであった。測定結果を表１に示す。
【０１３３】
【表１】
2006206821.tif 000005
実施例１３
実施例３で得られた導電性芳香族アミドブロック共重合体樹脂組成物を２５０℃に設定した２０ｍｍ単軸押出成形機を用いてケーブル被覆体の製造を行う際に、同時にコア材である素線径０．２６ｍｍの銅線の７本撚り導線上に被覆厚０．５ｍｍで押出し被覆することにより、導電性芳香族アミドブロック共重合体樹脂組成よりなる被覆体で被覆されたケーブルを得た。
【０１３４】
得られた導電性芳香族アミドブロック共重合体樹脂組成よりなる被覆体で被覆されたケーブルの耐熱性を評価したところ、２００℃でも被覆体には融着は見られず、耐熱性に優れたものであった。
【０１３５】
実施例１４
実施例３で得られた導電性芳香族アミドブロック共重合体樹脂組成物を２３０℃に設定した圧縮成形機を用いて厚さ２００μｍのフィルムに成形した。
【０１３６】
得られたフィルムの耐熱性を評価したところ、１５０℃でも融着は見られず、耐熱性の高いフィルムであった。
【０１３７】
実施例１５
実施例３で得られた厚さ１ｍｍのシートの耐熱性を評価したところ、１８０℃でも融着は見られず、耐熱性の高いシートであった。
【０１３８】
実施例１６
実施例３で得られた導電性芳香族アミドブロック共重合体樹脂組成物を２５０℃に設定した２０ｍｍ単軸押出成形機を用いて、外径１０ｍｍ、内径８ｍｍの中空成形体を押出し成形した。
【０１３９】
得られた中空成形体の耐熱性を評価したところ、２００℃でも融着は見られず、耐熱性の高い中空成形体であった。
【０１４０】
実施例１７
実施例３で得られた導電性芳香族アミドブロック共重合体樹脂組成物を、２５０℃に設定した圧縮成形機を用いて、外形８ｍｍの鉄芯を挿入し、外径１０ｍｍのロールに成形した。得られたロールの耐熱性を評価したところ、２００℃でも融着は見られず、耐熱性の高いロールであった。
【０１４１】
実施例１８
実施例３で得られた導電性芳香族アミドブロック共重合体樹脂組成物を２５０℃に設定したキャピラリー型粘度計に投入し、０．３６ｃｍ３／分で押出した。押出されたストランドを空冷しながら５０ｍ／分の速度で引き取り溶融紡糸を行った。得られた糸は８９デニールであった。
【０１４２】
得られた糸の耐熱性を評価したところ、２００℃でも融着は見られず、耐熱性の高い糸であった。